(57)【要約】【課題】集電体を腐食させないこと、低温においても静電容量を低下させないこと、及び高い出力特性を得ることを全て満たす電気二重層キャパシタを提供すること。【解決手段】  電気二重層キャパシタ１０は、少なくとも２つの集電体１２−１及び１２−２と、集電体１２−１及び１２−２に各々接し、電解液が含浸された、少なくとも２つの分極性電極１３−１及び１３−２と、分極性電極１３−１と分極性電極１３−２の間に配置されたセパレータと、を備え、電解液は、質量モル濃度で１．８８８ｍｏｌ／ｋｇ以上且つ２．６９７ｍｏｌ／ｋｇ以下の硝酸塩が含まれる硝酸塩水溶液である。【選択図】図１
2017076646.tif 000002
【特許請求の範囲】
【請求項１】
少なくとも２つの集電体と、
前記集電体に各々接し、電解液が含浸された、少なくとも２つの分極性電極と、
前記分極性電極間に配置されたセパレータと、を備え、
前記電解液は、質量モル濃度で１．８８８ｍｏｌ／ｋｇ以上且つ２．６９７ｍｏｌ／ｋｇ以下の硝酸塩が含まれる硝酸塩水溶液である電気二重層キャパシタ。
【請求項２】
前記硝酸塩が硝酸マグネシウムである請求項１に記載の電気二重層キャパシタ。
【請求項３】
前記集電体が金属である請求項１または２に記載の電気二重層キャパシタ。
【請求項４】
前記電解液は凍結防止剤を含まない請求項１から３のいずれかに記載の電気二重層キャパシタ。
【発明の詳細な説明】
【技術分野】
【０００１】
本発明は電気二重層キャパシタに関する。
【背景技術】
【０００２】
電気二重層キャパシタは、電気二重層という物理現象を利用することにより、蓄電量が著しく高められたキャパシタであり、小型電子機器の補助電源等として利用されている。
【０００３】
この電気二重層キャパシタでは、導電性を高めるため電解液に強アルカリ性または強酸性の水溶液が用いられる。例えば、引用文献１には、電解液に水酸化カリウムまたは水酸化ナトリウムを用いた電気二重層キャパシタが記載されている。しかしながら、この強アルカリ性または強酸性の水溶液は、電気二重層キャパシタの集電体の金属を腐食してしまう問題がある。
【０００４】
この腐食の問題を解決するために、引用文献２には、電解液に強アルカリ性でもなく、強酸性でもない水性電解質を用いることが記載されている。
【０００５】
一方、水性電解質は、低温で凍結してしまうことにより、電気二重層キャパシタの静電容量が低下してしまう問題がある。低温における電気二重層キャパシタの静電容量の低下を防ぐために、引用文献３には、電解液に凍結防止剤としてエチレングリコールを添加することが記載されている。
【先行技術文献】
【特許文献】
【０００６】
【特許文献１】特開平５−２５８９９５号公報
【特許文献２】特開２０１１−１０３４３０号公報
【特許文献３】特開２００６−２７９００３号公報
【発明の概要】
【発明が解決しようとする課題】
【０００７】
しかしながら、引用文献３に記載された電気二重層キャパシタでは、凍結防止剤であるエチレングリコールにより、電解液の抵抗が増大してしまうので、電気二重層キャパシタの抵抗も増大してしまう。この結果、電気二重層キャパシタの出力特性が低くなってしまう。
【０００８】
このように、従来の電気二重層キャパシタでは、集電体を腐食させないこと、低温においても静電容量を低下させないこと、及び高い出力特性を得ることを全て満たすことができなかった。
【課題を解決するための手段】
【０００９】
本発明の一態様にかかる電気二重層キャパシタは、少なくとも２つの集電体と、前記集電体に各々接し、電解液が含浸された、少なくとも２つの分極性電極と、前記分極性電極間に配置されたセパレータと、を備え、前記電解液は、質量モル濃度で１．８８８ｍｏｌ／ｋｇ以上且つ２．６９７ｍｏｌ／ｋｇ以下の硝酸塩が含まれる硝酸塩水溶液である。この構成によれば、低温においても静電容量を低下させない電気二重層キャパシタを提供することができる。
【００１０】
上記の電気二重層キャパシタは、前記硝酸塩が硝酸マグネシウムとしてもよい。この構成によれば、毒性を有していない硝酸マグネシウムを電解液に用いるので、安全な電気二重層キャパシタを提供することができる。
【００１１】
上記の電気二重層キャパシタは、前記集電体が金属であってもよい。この構成によれば、電解液に用いる硝酸塩水溶液は金属を腐食しないので、集電体に金属を用いても腐食せず、且つ電気二重層キャパシタの抵抗を低くすることができ、電気二重層キャパシタの出力特性を高めることができる。
【００１２】
上記の電気二重層キャパシタは、前記電解液は凍結防止剤を含まないようにしてもよい。この構成によれば、電気二重層キャパシタの抵抗を低くすることができ、電気二重層キャパシタの出力特性を高めることができる。
【発明の効果】
【００１３】
本発明によれば、集電体を腐食させないこと、低温においても静電容量を低下させないこと、及び高い出力特性を得ることを全て満たす電気二重層キャパシタを提供することができる。
【図面の簡単な説明】
【００１４】
【図１】本実施の形態にかかる電気二重層キャパシタの断面図である。
【図２】本実施の形態にかかる電気二重層キャパシタの上面透視図である。
【図３】比較例６における電気二重層キャパシタの断面図である。
【図４】比較例６における電気二重層キャパシタの上面透視図である。
【発明を実施するための形態】
【００１５】
（実施の形態）
以下、図面を参照して本実施の形態について説明する。
図１は、本実施の形態１にかかる電気二重層キャパシタの断面図である。また、図２は、実施の形態１にかかる電気二重層キャパシタの上面透視図である。図１及び図２において、電気二重層キャパシタ１０は、端子１１−１と、端子１１−２と、集電体１２−１と、集電体１２−２と、分極性電極１３−１と、分極性電極１３−２と、セパレータ１４と、外装材１５を備える。
【００１６】
端子１１−１は、集電体１２−１と、外部回路（例えば、充電回路及び負荷となる回路）とを電気的に接続する。同様に端子１１−２は、集電体１２−２と、外部回路とを電気的に接続する。そして、端子１１−１及び端子１１−２は、それぞれ集電体１２−１及び集電体１２−２の少なくとも一カ所で接することにより、集電体１２−１及び集電体１２−２と電気的に接続する。また、端子１１−１及び端子１１−２は、金属等の導電体で構成される。
【００１７】
集電体１２−１は、端子１１−１と分極性電極１３−１とを電気的に接続する。同様に、集電体１２−２は、端子１１−２と分極性電極１３−２とを電気的に接続する。この集電体１２−１は、一つの主面で分極性電極１３−１の一つの主面と接するように配置される。同様に、集電体１２−２は、一つの主面で分極性電極１３−２の一つの主面と接するように配置される。例えば、集電体１２−１及び集電体１２−２は、金属等の導電体の薄膜で構成される。具体的には、集電体１２−１及び集電体１２−２は、アルミニウムの薄膜で構成される。
【００１８】
分極性電極１３−１は、電解液を含浸し、電解液と集電体１２−１の界面に発生する電気二重層により、蓄電する。同様に、分極性電極１３−２は、電解液を含浸し、電解液と集電体１２−２の界面に発生する電気二重層により、蓄電する。また、分極性電極１３−１は、集電体１２−１と電気的に接続する。同様に、分極性電極１３−２は、集電体１２−２と電気的に接続する。この分極性電極１３−１及び分極性電極１３−２は、電解液を保持する多孔体から構成されることが好適である。具体的には、分極性電極１３−１及び分極性電極１３−２は、活性炭及びバインダーを混合したものを、集電体１２−１及び集電体１２−２の表面に塗布して、薄膜形状に形成されたものが用いられる。
【００１９】
分極性電極１３−１及び分極性電極１３−２に含浸する電解液では、分極性電極１３−１側と分極性電極１３−２側との間での電子のやり取りが行われる。この電解液は、ｐＨが中性に近く、集電体を構成する金属を腐食しない電解液が望ましい。具体的には、電解液は、硝酸塩水溶液、特に硝酸マグネシウム（Ｍｇ（Ｎｏ３）２）水溶液が好適である。
【００２０】
また、この電解液は、寒冷地において電気二重層キャパシタ１０が能力を十分に発揮できるように、低温において凍結しない電解液が望ましい。一般には、−２５℃において凍結しない電解液が要求されている。例えば、硝酸マグネシウム水溶液中の硝酸マグネシウムの濃度を質量モル濃度で１．８８８ｍｏｌ／ｋｇ以上且つ２．６９７ｍｏｌ／ｋｇ以下とすることにより、電解液は−２５℃の温度でも凍結しない。濃度の詳細については、後述する。
【００２１】
セパレータ１４は、分極性電極１３−１と分極性電極１３−２との間に配置される。そして、セパレータ１４は、分極性電極１３−１と分極性電極１３−２との短絡を防ぐ。例えば、セパレータ１４は、分極性電極１３−１と分極性電極１３−２とが接触しないように、分極性電極１３−１及び分極性電極１３−２より広い表面を有することが望ましい。一方で、セパレータ１４は、分極性電極１３−１側と分極性電極１３−２側との間で、電解液を介して電子のやり取りを可能とする。例えば、セパレータ１４は、薄板形状の絶縁性の多孔体で構成される。具体的には、セパレータ１４は、セルロース繊維の不織布で構成することが好適である。
【００２２】
外装材１５は、集電体１２−１、集電体１２−２、分極性電極１３−１、分極性電極１３−２、電解液、及びセパレータ１４を封止する。具体的には、外装材１５は、アルミニウム箔を含む多層ラミネート材が好適である。
【００２３】
図１に示すように、電気二重層キャパシタ１０は、集電体１２−２、分極性電極１３−２、セパレータ１４、分極性電極１３−１、集電体１２−１の順に積層し、外装材１５で外表面を封止することにより、形成されている。
【００２４】
（実施例及び比較例）
本実施の形態で説明した電気二重層キャパシタ１０の、電解液の組成及び濃度、集電体の材質を変化させて実施した実施例及び比較例について、以下に説明する。実施例１−３、比較例１−５において、電気二重層キャパシタ１０の集電体１２−１及び集電体１２−２は、長辺２７ｍｍ、短辺２０ｍｍ、厚さ３０μｍのエッチングアルミニウム箔で形成されている。
【００２５】
そして、端子１１−１及び端子１１−２に長さ２０ｍｍ、幅３ｍｍ、厚さ５００μｍのアルミニウム板を用いた。この端子１１−１及び端子１１−２は、集電体１２−１及び集電体１２−２に超音波溶着することにより、電気的に接続されている。
【００２６】
分極性電極１３−１及び分極性電極１３−２は、活性炭とバインダーを８：２の比率で混合したものを集電体１２−１及び集電体１２−２上に塗布することにより形成した。
【００２７】
そして、分極性電極１３−１及び分極性電極１３−２を、セパレータ１４を介して向かい合うように配置し、分極性電極１３−１及び分極性電極１３−２の上下に集電体１２−１及び集電体１２−２を配置した。セパレータ１４は、長辺２９ｍｍ、短辺２２ｍｍ、厚さ４０μｍのセルロース繊維の不織布を用いた。
【００２８】
そして、集電体１２−１、集電体１２−２、分極性電極１３−１、分極性電極１３−２、電解液、及びセパレータ１４を、アルミラミネート材からなる外装材１５で密封した。
【００２９】
以上の構成により、実施例１−３、比較例１−５に用いる電気二重層キャパシタ１０を形成した。
【００３０】
また、図３、４において、比較例６における電気二重層キャパシタの構成を示す。図３は、比較例６における電気二重層キャパシタの断面図である。また、図４は、比較例６における電気二重層キャパシタの上面透視図である。
【００３１】
比較例６に用いる電気二重層キャパシタ２０は以下の工程で形成している。まず、集電体２１−１及び集電体２１−２は、長辺３２ｍｍ、短辺２５ｍｍ、厚さ３００μｍの導電性ポリエチレンフィルムで形成されている。
【００３２】
分極性電極１３−１及び分極性電極１３−２は、活性炭とバインダーを８：２の比率で混合したものを集電体２１−１及び集電体２１−２上に塗布することにより形成した。この集電体２１−１及び集電体２１−２は、長辺２７ｍｍ、短辺２０ｍｍ、厚さ１００μｍのサイズで形成されている。
【００３３】
そして、外枠のサイズが長辺３５ｍｍ、短辺２８ｍｍ、厚さ１００μｍ、幅４ｍｍの枠の形状となるように、内側を打ち抜いたエチレン−プロピレンゴムのシートをガスケット２２−１及びガスケット２２−２として形成した。そして、集電体２１−１上に形成した分極性電極１３−１とガスケット２２−１を貼り合わせた。同様に集電体２１−２上に形成した分極性電極１３−２とガスケット２２−２を貼り合わせた。
【００３４】
貼り合わせた後に、分極性電極１３−１及び分極性電極１３−２に電解液として５０ｗｔ％の硫酸（Ｈ２ＳＯ４）を含浸させた。そして、分極性電極１３−１及び分極性電極１３−２を、セパレータ１４を介して向かい合うように貼り合わせ、ガスケット２２−１とガスケット２２−２を貼り合わせて密封した電気二重層キャパシタ２０を形成した。
【００３５】
これらの電気二重層キャパシタ１０及び電気二重層キャパシタ２０を用い、種々の電解質組成及び集電体の材質を組み合わせて、ＥＳＲ（Equivalent Series Resistance：等価直列抵抗）を測定し、−２５℃における電解液の状態、及び集電体の外観を観察した。
【００３６】
表１は、電解質組成及び集電体の材質が異なる電気二重層キャパシタにおける、ＥＳＲ、−２５℃における電解液の状態、及び集電体の外観を示す。各実施例及び比較例において、電解液の溶媒は水である。またＥＳＲは、電気二重層キャパシタ１０及び電気二重層キャパシタ２０を作成してから６時間経過した後に測定した。集電体の外観は、電解液を分極性電極１３−１及び分極性電極１３−２に含浸してから、６時間経過した後に観察した結果である。また、表１において、ＥＧはエチレングリコールを示す。また表１においてＰＥＦは導電性ポリエチレンフィルムを示す。
【表１】
2017076646.tif 000003
【００３７】
＜実施例１＞
実施例１では、電解液の成分を硝酸マグネシウム、電解液中の硝酸マグネシウムの濃度を３０ｗｔ％とし、集電体をアルミニウム箔にした。実施例１では、電気二重層キャパシタ１０のＥＳＲは０．１０Ωであった。また、実施例１では、電解液は、−２５℃の温度において液体の状態である。また、実施例１では、集電体の外観に腐食はなかった。
【００３８】
＜実施例２＞
実施例２では、電解液の成分を硝酸マグネシウム、電解液中の硝酸マグネシウムの濃度を２８ｗｔ％とし、集電体をアルミニウム箔にした。すなわち、実施例２は、実施例１の硝酸マグネシウム水溶液の濃度を２８ｗｔ％としたものである。実施例２では、電気二重層キャパシタ１０のＥＳＲは０．１１Ωであった。また、実施例２では、電解液は、−２５℃の温度において液体の状態（一部固体）である。また、実施例２では、集電体の外観に腐食はなかった。
【００３９】
＜実施例３＞
実施例２では、電解液の成分を硝酸マグネシウム、電解液中の硝酸マグネシウムの濃度を４０ｗｔ％とし、集電体をアルミニウム箔にした。すなわち、実施例３は、実施例１の硝酸マグネシウム水溶液の濃度を４０ｗｔ％としたものである。実施例３では、電気二重層キャパシタ１０のＥＳＲは０．０９Ωであった。また、実施例３では、電解液は、−２５℃の温度において液体の状態である。また、実施例３では、集電体の外観に腐食はなかった。硝酸マグネシウムの濃度４０ｗｔ％は、質量モル濃度に換算すると２．６９７ｍｏｌ／ｋｇとなる。
【００４０】
＜比較例１＞
比較例１では、電解液の成分を硝酸マグネシウム、電解液の濃度を２５ｗｔ％とし、集電体をアルミニウム箔にした。すなわち、比較例１は、実施例１の硝酸マグネシウム水溶液の濃度を２５ｗｔ％としたものである。比較例１では、電気二重層キャパシタ１０のＥＳＲは０．１２Ωであった。また、比較例１では、電解液は、−２５℃の温度において固体となっている。
【００４１】
なお、表１には記載していないが、電解液の温度が−２５℃の時、硝酸マグネシウムの濃度が２７．５ｗｔ％である電解液は固体であったが、上述するように２８ｗｔ％では液体（一部は固体）であった。したがって、上述の結果と共に、実施例２及び比較例１の結果から液体から固体に変化する際の、電解液の濃度の境界は、硝酸マグネシウムの濃度２８ｗｔ％であると考えられる。言い換えれば、電解液が液体状態である濃度の加減が濃度２８ｗｔ％である。硝酸マグネシウムの濃度２８ｗｔ％は、質量モル濃度に換算すると１．８８８ｍｏｌ／ｋｇとなる。
【００４２】
＜比較例２＞
比較例２では、電解液の成分を硝酸マグネシウム、電解液中の硝酸マグネシウムの濃度４５ｗｔ％とし、集電体をアルミニウム箔にした。すなわち、比較例２は、実施例１の硝酸マグネシウム水溶液の濃度を４５ｗｔ％としたものである。比較例２では、電気二重層キャパシタ１０のＥＳＲは０．０８Ωであった。また、比較例２では、電解液は、−２５℃の温度において液体（析出物あり）であった。すなわち、４０ｗｔ％より大きい濃度では、溶液の温度が下がった場合、水溶液の溶解度も下がるため、析出物が発生してしまう。したがって、析出物が発生しない電解液の濃度上限は、４０ｗｔ％であると考えられる。硝酸マグネシウムの濃度２８ｗｔ％は、質量モル濃度に換算すると１．８８８ｍｏｌ／ｋｇとなる。
【００４３】
＜比較例３＞
比較例３では、電解液の成分を臭化ナトリウム（ＢｒＮａ）、電解液中のＢｒＮａの濃度１０．３ｗｔ％とし、集電体をアルミニウム箔にした。比較例２では、電気二重層キャパシタ１０のＥＳＲは０．１２Ωであった。しかし、比較例２では、電解液は、−２５℃で電解液が凍結し、固体となってしまった。
【００４４】
＜比較例４＞
比較例４では、電解液の成分を臭化ナトリウム（ＢｒＮａ）及びエチレングリコール、電解液中のＢｒＮａの濃度１０．３ｗｔ％、エチレングリコールが４０．５ｗｔ％とし、集電体をアルミニウム箔にした。比較例２と比べると、電気二重層キャパシタ１０のＥＳＲは０．２４Ωに上昇してしまった。すなわちエチレングリコールの添加により、ＥＳＲが上昇してしまっている。
【００４５】
なお、電解液の成分をＢｒＮａ及びエチレングリコールとした場合、ＢｒＮａが１０．３ｗｔ％、エチレングリコールが４５．０ｗｔ％の組成が、電解液が−２５℃は凍結せず、且つ抵抗が低い最適組成であった。
【００４６】
＜比較例５＞
比較例５では、電解液の成分をＨ２ＳＯ４、電解液中のＨ２ＳＯ４の濃度５０．０ｗｔ％とし、集電体をアルミニウム箔にした。比較例５では、電気二重層キャパシタ１０のＥＳＲは０．８０Ωであった。しかし、電解液を分極性電極に含浸して６時間経過した後、集電体の外観を観察すると、アルミニウム箔からなる集電体が腐食していた。
【００４７】
＜比較例６＞
比較例６では、電解液の成分をＨ２ＳＯ４、電解液中のＨ２ＳＯ４の濃度５０．０ｗｔ％とし、集電体を導電性ポリエチレンフィルムにした。したがって、用いられる電気二重層キャパシタは、図３及び４に示す電気二重層キャパシタ２０である。集電体を導電性ポリエチレンフィルムとすることにより、集電体の外観には腐食が見られなかったが、電気二重層キャパシタ２０のＥＳＲは３６．２３Ωに上昇している。すなわち、集電体を、Ｈ２ＳＯ４により腐食しない材料である導電性ポリエチレンフィルムとしたことにより、ＥＳＲが増加している。
【００４８】
上述の実施例１−３と、比較例１及び２を比較した結果より、電解液が液体でありかつ析出しない濃度範囲とすることにより、低温においても静電容量をさせることがない。
【００４９】
このように本実施の形態によれば、電気二重層キャパシタにおいて、分極電極に浸含させる電解液を、質量モル濃度で１．８８８ｍｏｌ／ｋｇ以上且つ２．６９７ｍｏｌ／ｋｇ以下の硝酸塩が含まれる硝酸塩水溶液とすることにより、低温においても静電容量を低下させない電気二重層キャパシタを提供することができる。
【００５０】
また、硝酸塩の中で、硝酸マグネシウムは毒性を有していないので、電気二重層キャパシタから電解液が漏れたとしても人体に対する影響が少ないので、硝酸マグネシウムは、電気二重層キャパシタの電解液に、特に好適である。
【００５１】
このように本実施の形態によれば、電気二重層キャパシタにおいて、硝酸塩を硝酸マグネシウムとすることにより、毒性を有していない硝酸マグネシウムを電解液に用いるので、安全な電気二重層キャパシタを提供することができる。
【００５２】
また、上述の実施例１−３と、比較例５を比較した結果より、集電体を金属で構成し、電解液を硝酸塩が含まれる硝酸塩水溶液とした場合、集電体が腐食しない。更に、上述の実施例１−３と、比較例６を比較した結果より、集電体の材質を金属とすることにより、ＥＳＲを低くすることができる。
【００５３】
このように本実施の形態によれば、電気二重層キャパシタにおいて、分極電極に浸含させる電解液を、硝酸塩が含まれる硝酸塩水溶液とし、集電体を金属で構成することにより、電解液に用いる硝酸塩水溶液は金属を腐食しないので、集電体に金属を用いても腐食せず、且つ電気二重層キャパシタの抵抗を低くすることができ、電気二重層キャパシタの出力特性を高めることができる。
【００５４】
また、上述の実施例１−３と、比較例４を比較した結果より、電解液が凍結防止剤を含まないことにより、凍結防止剤によるＥＳＲの増加がなく、且つ分極電極に浸含させる電解液を、質量モル濃度で１．８８８ｍｏｌ／ｋｇ以上且つ２．６９７ｍｏｌ／ｋｇ以下の硝酸塩が含まれる硝酸塩水溶液とすることにより、電解液が凍結しない。
【００５５】
このように本実施の形態によれば、電気二重層キャパシタにおいて、電解液が凍結防止剤を含まないようにすることにより、電気二重層キャパシタの抵抗を低くすることができ、電気二重層キャパシタの出力特性を高めることができる。
【００５６】
以上、本発明を上記実施の形態および実施例に即して説明したが、上記実施の形態および実施例の構成にのみ限定されるものではなく、本願特許請求の範囲の請求項の発明の範囲内で当業者であればなし得る各種変形、修正、組み合わせを含むことは勿論である。
【００５７】
例えば、上記実施例では、電解液の溶質に用いる硝酸塩として硝酸マグネシウムとした例について説明しているが、他の硝酸塩についても同様に適用できる。また、他の硝酸塩の濃度も、硝酸マグネシウムと同様の質量モル濃度とすることにより、同様の凝固点降下が期待できる。
【００５８】
また、分極性電極１３とセパレータ１４は、接してもよく、また離間していてもよい。分極性電極１３とセパレータ１４とが離間している場合には、分極性電極１３とセパレータ１４との間を電解液で満たされていることが好適である。
【００５９】
また、上記実施の形態において、集電体１２、分極性電極１３、及びセパレータ１４は、矩形の薄膜形状として例示されているが、いずれも形状は限定されない。例えば、集電体１２、分極性電極１３、及びセパレータ１４は、矩形の代わりに円形、楕円形、多角形等の形状であってもよい。また、集電体１２、分極性電極１３、及びセパレータ１４の面積及び厚さも任意に決定することができる。
【００６０】
また、端子１１が集電体１２と接触する位置も、特に限定されない。すなわち、端子１１が集電体１２と接触する位置は、集電体１２と接触可能である、いずれの位置でもよい。
【００６１】
また、端子１１−１及び１１−２の材質は特に限定されず、導電体であればいずれも適用できる。同様に、集電体１２−１及び１２−２の材質は特に限定されず、導電体であればいずれも適用できる。また分極性電極１３−１及び１３−２についても材質は特に限定されず、電解液を保持できる材質であれば、いずれも適用できる。更にセパレータ１４についても、材質は特に限定されず、分極性電極１３−１と分極性電極１３−２との間を絶縁し、電解液を介して電子が移動可能である材質と形状の組合せであれば、いずれも適用できる。
【００６２】
また、端子、集電体、及び分極性電極の数も２に限定されない。必要に応じて、複数の端子、集電体、及び分極性電極を備えても良い。例えば、１対多数の組合せとしても良いし、多層化してもよい。
【符号の説明】
【００６３】
１０、２０        電気二重層キャパシタ
１１−１、１１−２    端子
１２−１、１２−２、２１−１、２１−２        集電体
１３−１、１３−２    分極性電極
１４            セパレータ
１５            外装材
２２            ガスケット
【図１】
2017076646.tif 000004
【図２】
2017076646.tif 000005
【図３】
2017076646.tif 000006
【図４】
2017076646.tif 000007